(57)【要約】【課題】  高い気体透過性、気体選択性及び耐水性を備える気体分離膜、及びその製造方法を提供する。【解決手段】  本発明の気体分離膜の製造方法は、加熱したシリカ−ジルコニア層に、調製後に溶媒で希釈した希釈シリカ金属コロイドソルを接触させてシリカ金属コロイドゲル層を形成し、当該シリカ金属コロイドゲル層を焼成してシリカ金属複合層を形成するシリカ金属複合層形成工程を含んでいるから、シリカ金属コロイドソルの粒径及び大きさを任意に調整して、高い気体透過性を有する分離膜を実現することができる。【選択図】  なし【特許請求の範囲】
【請求項１】
セラミック基材にシリカ金属複合層が積層されている気体分離膜の製造方法であって、
加熱したセラミック基材に、シリカ金属コロイドソルを調製し溶媒で希釈した希釈シリカ金属コロイドソルを接触させてシリカ金属コロイドゲル層を形成し、当該シリカ金属コロイドゲル層を焼成してシリカ金属複合層とするシリカ金属複合層形成工程を含んでいることを特徴とする気体分離膜の製造方法。
【請求項２】
上記希釈シリカ金属コロイドソルの濃度が０．５重量％以下であることを特徴とする請求項１に記載の気体分離膜の製造方法。
【請求項３】
上記シリカ金属複合層形成工程は、
加熱した上記セラミック基材に、第１の希釈シリカ金属コロイドソルを接触させて形成した第１のシリカ金属コロイドゲル層を焼成して、第１のシリカ金属複合層とする第１のシリカ金属複合層形成工程と、
加熱した第１のシリカ金属複合層に、その平均粒径が第１の希釈シリカ金属コロイドソルよりも小さい第２の希釈シリカ金属コロイドソルを接触させて形成した、第２の希釈シリカ金属コロイドゲル層を焼成して、第２のシリカ金属複合層を形成する第２のシリカ金属複合層形成工程と、を含んでいることを特徴とする請求項１又は２に記載の気体分離膜の製造方法。
【請求項４】
上記シリカ金属複合層形成工程は、シリカ金属複合層と湿りガスとを接触させる湿潤化工程を含んでいることを特徴とする請求項１、２又は３に記載の気体分離膜の製造方法。
【請求項５】
上記第１のシリカ金属複合層形成工程と、上記第２のシリカ金属複合層形成工程との間に、第１のシリカ金属複合層と湿りガスとを接触させる湿潤化工程を含んでいることを特徴とする請求項３に記載の気体分離膜の製造方法。
【請求項６】
セラミック基材にシリカ金属複合層が積層されてなる気体分離膜であって、
３００℃におけるヘリウム透過係数が２×１０−５ｍ３（ＳＴＰ）・ｍ−２・ｓ−１・ｋＰａ−１以上であり、７５℃におけるヘリウム透過係数が１×１０−５ｍ３（ＳＴＰ）・ｍ−２・ｓ−１・ｋＰａ−１以上であり、且つ３００℃におけるヘリウムとメタンとの透過係数比（Ｈｅ／ＣＨ４）が３００以上であることを特徴とする気体分離膜。
【請求項７】
セラミック基材にシリカ金属複合層が積層されてなる気体分離膜であって、
５００℃におけるヘリウム透過係数が１×１０−５ｍ３（ＳＴＰ）・ｍ−２・ｓ−１・ｋＰａ−１以上であり、且つ５００℃におけるヘリウムと窒素との透過係数比（Ｈｅ／Ｎ２）が５００以上であることを特徴とする気体分離膜。
【請求項８】
セラミック基材にシリカ金属複合層が積層されてなる気体分離膜であって、
３００℃における水素透過係数が１×１０−５ｍ３（ＳＴＰ）・ｍ−２・ｓ−１・ｋＰａ−１以上であり、且つ３００℃における水素とメタンとの透過係数比（Ｈ２／ＣＨ４）が２００以上であることを特徴とする気体分離膜。
【請求項９】
セラミック基材にシリカ金属複合層が積層されてなる気体分離膜であって、
５００℃における水素透過係数が１×１０−６ｍ３（ＳＴＰ）・ｍ−２・ｓ−１・ｋＰａ−１以上であり、且つ５００℃における水素と窒素との透過係数比（Ｈ２／Ｎ２）が２００以上であることを特徴とする気体分離膜。
【請求項１０】
さらに、５００℃における水素と水蒸気との透過係数比（Ｈ２／Ｈ２Ｏ）が１０以上であることを特徴とする請求項９に記載の気体分離膜。
【請求項１１】
上記セラミック基材は多孔性セラミック基材にシリカ−ジルコニア層が積層されてなるものであり、上記シリカ金属複合層はシリカ−ジルコニア層に積層されていることを特徴とする請求項６〜１０のいずれか１項に記載の気体分離膜。
【請求項１２】
上記シリカ金属複合層の厚みが０．５μｍ以下であることを特徴とする請求項６〜１１のいずれか１項に記載の気体分離膜。
【請求項１３】
上記シリカ−ジルコニア層の厚みが１０μｍ以下であることを特徴とする請求項１１又は１２に記載の気体分離膜。
【請求項１４】
上記シリカ−ジルコニア層と反対側のシリカ金属複合層の表面は、上記多孔性セラミック基材のシリカ−ジルコニア層側表面の凹凸形状よりも平滑であり、且つ当該凸形状を被う領域が隆起していることを特徴とする請求項１１〜１３のいずれか１項に記載の気体分離膜。
【請求項１５】
上記シリカ金属複合層の金属が、ニッケル及び／又はコバルトであることを特徴とする請求項６〜１４のいずれか１項に記載の気体分離膜。
【請求項１６】
請求項６〜１５のいずれか１項に記載の気体分離膜を用いて、所定の気体を選択的に分離する工程を含むことを特徴とする気体分離方法。
【発明の詳細な説明】
【技術分野】
【０００１】
本発明は、これまでに実現されていない、高い気体透過性、高い気体選択性及び高い耐水性を備えた気体分離膜及びその製造方法に関するものである。本発明によって、例えば、常温（室温）から、有機高分子膜を用いることができない中高温（約３５０℃以下）までの領域においても、気体を高選択的に分離することが可能な気体分離膜を提供することができる。本発明の気体分離膜によれば、例えば、天然ガスからヘリウムを分離精製したり、ヘリウム利用施設から放出されるヘリウムを回収して高度に分離精製したりすることができる。
【背景技術】
【０００２】
天然ガスからのヘリウムの分離精製、あるいはヘリウム利用施設から放出されるヘリウムの回収・分離精製等、気体の分離に用いられる既存の分離精製技術としては、例えば、大量の分離エネルギーを要する大規模な深冷分離、ＰＳＡ法等の吸脱着操作による分離精製、省エネルギー的分離法としての有機高分子分離膜による膜分離等がある。これらの分離精製技術のうち、膜分離法は有望な分離精製法として注目されてきたが、有機高分子膜には選択性・透過性が小さいという問題点があるため、未だ多用されるに至っていない。
【０００３】
上記有機高分子膜の問題点が改善された分離精製用の気体分離膜として、ヘリウム、水素等を選択的に透過させる多孔性セラミック膜が用いられている。この多孔性セラミック膜としては、例えば、ソル−ゲル法を用いて本発明の発明者らにより調製されたシリカ膜（例えば、非特許文献１参照）や、ＣＶＤ法を用いて米国のガヴァラス博士らにより調製されたシリカ膜等が挙げられる。上記のシリカ膜が形成された後においても、多くの研究者によって気体（ガス）分離のためのシリカ分離膜が研究開発されてきた。しかしながら、これらシリカ分離膜には、耐水性（水蒸気に対する安定性）に欠けるという問題があり、水蒸気中あるいは大気中に放置すると、その分離性能（透過性、選択性）が極端に低下するという問題点がある。
【０００４】
本発明の発明者らは、上記従来のシリカ分離膜の問題点である耐水性を向上させるために、シリカ以外の金属成分（金属酸化物）をシリカに配合した気体分離膜を作製しており、この金属成分が配合された気体分離膜は、従来のシリカ分離膜の耐水性の問題を大きく改善している（例えば、非特許文献２、３参照）。
【非特許文献１】Masashi Asaeda, Shin Yamasaki著、「Separation of inorganic／organic gas mixtures by porous silica membranes」、ELSEVIER出版、Separation and Purification Technology 25(2001)151-159頁(2001年公開)
【非特許文献２】Vasilis N. Burganos, Richard D. Noble, Masashi Asaeda, Andre Ayral,Johann D. LeRoux編、「Membranes-Preparation, Properties and Applications」Material Research Society、Materials Research Society Symposium Proceedings Volume752、213-218頁 (2003年1月発行)
【非特許文献３】M. Kanezashi and M. Asaeda, 「Thirteenth Symposium on Separation Science and Technology for Energy Applications, Program and Abstracts 21頁、Helium and Hydrogen Separation from Organic Gas Mixtures」（2003年10月27-30日）
【発明の開示】
【発明が解決しようとする課題】
【０００５】
上記非特許文献２に記載の気体分離膜は、従来のシリカ分離膜に比べて、耐水性が大きく改善されたものである。しかしながら、気体分離膜による気体分離効率を向上するためには、その気体選択性及び気体透過性のさらなる向上が望まれている。特に、比較的低温（室温〜約３００℃）における、気体透過性及び選択透過性（気体選択性）の向上が望まれている。
【０００６】
また、上述したように、シリカ分離膜は耐水性に欠けるという問題点があり、特に、水蒸気存在下であって、かつ３００℃〜５００℃程度の高温状態という状況において、使用に堪え得る安定性に優れたシリカ分離膜は、これまで開発されていない。このため、気体分離膜の高温安定性を高め、さらなる応用の幅を広げるためにも、水蒸気存在下の３００℃〜５００℃といった過酷な高温状態において、安定であって、かつ気体透過性及び選択透過性（気体選択性）が優れた気体分離膜の開発が強く望まれている。
【０００７】
本発明の目的は、これまでに実現されていない、水蒸気存在下の高温域での安定性に優れ、かつ高い気体透過性及び高い気体選択性を発揮する新規な気体分離膜、及びその製造方法を提供することにある。
【課題を解決するための手段】
【０００８】
本発明の気体分離膜の製造方法は、上記課題を解決するために、セラミック基材にシリカ金属複合層が積層されている気体分離膜の製造方法であって、加熱したセラミック基材に、シリカ金属コロイドソルを調製し、溶媒で希釈した希釈シリカ金属コロイドソルを接触させてシリカ金属コロイドゲル層を形成し、当該シリカ金属コロイドゲル層を焼成してシリカ金属複合層とするシリカ金属複合層形成工程を含んでいることを特徴としている。
【０００９】
上記の構成により、気体透過係数及び気体選択性の高い気体分離膜を容易に製造することができる。すなわち、シリカ金属複合層を、希釈シリカ金属コロイドソルを用いて形成するから、シリカ金属コロイドソルの粒径および濃度を所望の範囲とすることができる。シリカ金属コロイドソルの粒径は、その調製濃度によって決まる。このため、シリカ金属コロイドゲル層の形成に適した濃度範囲内で調製されたシリカ金属コロイドソルは、一定の範囲内の粒径となる。
【００１０】
本発明は、シリカ金属コロイドソルの粒径及び濃度が、シリカ金属複合層を備える気体分離膜の気体透過係数、及び気体分離性能に影響するという知見に基づき、シリカ金属コロイドソルを溶媒で希釈し、希釈シリカ金属コロイドソルとして用いる構成を採用している。このため、調製濃度を調整することにより、シリカ金属コロイドソルの粒径を任意の大きさとすることができ、また、このシリカ金属コロイドソルを希釈することによって、その濃度を所望の範囲に調整することができる。
【００１１】
すなわち、シリカ金属コロイドソルの粒径は、その調製濃度によって決まるから、調製後に希釈することにより、シリカ金属コロイドソルの粒径と濃度とを制御することが可能になる。このように、本発明の気体分離膜の製造方法によれば、加熱したセラミック基材に接触する希釈シリカ金属コロイドソルの粒径及び濃度の両方を調整できるから、気体透過性および気体分離性に優れた気体分離膜を製造することができる。
【００１２】
上記希釈シリカ金属コロイドソルの濃度は、０．５重量％以下であることが好ましい。この濃度範囲とすれば、上記シリカ金属コロイドゲル層にひび割れが生じることによる、気体分離膜の気体透過性や気体分離性等の性能低下を防止することができる。
【００１３】
上記シリカ金属複合層形成工程は、加熱した上記セラミック基材に、第１の希釈シリカ金属コロイドソルを接触させて形成した第１のシリカ金属コロイドゲル層を焼成して、第１のシリカ金属複合層とする第１のシリカ金属複合層形成工程と、加熱した第１のシリカ金属複合層に、その平均粒径が第１の希釈シリカ金属コロイドソルよりも小さい第２の希釈シリカ金属コロイドソルを接触させて形成した、第２の希釈シリカ金属コロイドゲル層を焼成して、第２のシリカ金属複合層を形成する第２のシリカ金属複合層形成工程と、を含んでいても良い。
【００１４】
上記の構成により、第１のシリカ金属コロイドソルと第２のシリカ金属コロイドソルとの組合せにより、形成されるシリカ金属複合層の性質を調整して、製造される気体分離膜の性質を調整することができる。
【００１５】
上記シリカ金属複合層形成工程は、シリカ金属複合層を湿りガスと接触させる湿潤化工程を含んでいても良い。湿潤化工程は、例えば、所定時間シリカ金属複合層と湿りガスとを接触させることや、シリカ金属複合層形成工程中になされる焼成の一部を湿りガス中において行うこと等により実施することができる。
【００１６】
本発明の気体分離膜の製造方法は、上記第１のシリカ金属複合層形成工程と、上記第２のシリカ金属複合層形成工程との間に、第１のシリカ金属複合層と湿りガスとを接触させる湿潤化工程を含んでいてもよい。
【００１７】
上記の構成により、シリカ金属複合層を非常に薄く形成しても、特定気体以外が気体分離膜を通過する原因となる、隙間（ピンホール）が、シリカ金属複合層に形成されることを防止することができる。このため、気体透過係数及び気体選択性が高い、気体分離膜を製造することができる。なお、本発明において「湿りガス」とは、水分を含んだ気体のことをいい、通常、その湿度が２０％以上のものをいう。
【００１８】
上記本発明の気体分離膜の製造方法を用いることによって、以下に記載するような、高い透過係数及び高い透過係数数比（高い気体選択性）を有する気体分離膜を製造することが可能になる。
【００１９】
本発明の気体分離膜は、セラミック基材にシリカ金属複合層が積層されてなる気体分離膜であって、３００℃におけるヘリウム透過係数が２×１０−５ｍ３（ＳＴＰ：Standard Temperature and Pressure）・ｍ−２・ｓ−１・ｋＰａ−１以上であり、７５℃におけるヘリウム透過係数が１×１０−５ｍ３（ＳＴＰ）・ｍ−２・ｓ−１・ｋＰａ−１以上であり、且つ３００℃におけるヘリウムとメタンとの透過係数比（Ｈｅ／ＣＨ４）が３００以上であることを特徴としている。なお、上記ＳＴＰは、透過した気体の体積を０℃、１気圧の条件下で評価したことを意義しており、透過係数は３００℃で測定した結果を示している。
【００２０】
また、本発明に係る気体分離膜は、セラミック基材にシリカ金属複合層が積層されてなる気体分離膜であって、５００℃におけるヘリウム透過係数が１×１０−５ｍ３（ＳＴＰ）・ｍ−２・ｓ−１・ｋＰａ−１以上であり、且つ５００℃におけるヘリウムと窒素との透過係数比（Ｈｅ／Ｎ２）が５００以上であるものである。なお、上記ＳＴＰは、透過した気体の体積を０℃、１気圧の条件下で評価したことを意義しており、透過係数は５００℃で測定した結果を示している。
【００２１】
また、本発明に係る気体分離膜は、セラミック基材にシリカ金属複合層が積層されてなる気体分離膜であって、３００℃における水素透過係数が１×１０−５ｍ３（ＳＴＰ）・ｍ−２・ｓ−１・ｋＰａ−１以上であり、且つ３００℃における水素とメタンとの透過係数比（Ｈ２／ＣＨ４）が２００以上であるものである。なお、上記ＳＴＰは、透過した気体の体積を０℃、１気圧の条件下で評価したことを意義しており、透過係数は３００℃で測定した結果を示している。
【００２２】
また、本発明に係る気体分離膜は、セラミック基材にシリカ金属複合層が積層されてなる気体分離膜であって、５００℃における水素透過係数が１×１０−６ｍ３（ＳＴＰ）・ｍ−２・ｓ−１・ｋＰａ−１以上であり、且つ５００℃における水素と窒素との透過係数比（Ｈ２／Ｎ２）が２００以上であるものである。上記気体分離膜において、さらに、５００℃における水素と水蒸気との透過係数比（Ｈ２／Ｈ２Ｏ）が１０以上であることが好ましい。なお、上記ＳＴＰは、透過した気体の体積を０℃、１気圧の条件下で評価したことを意義しており、透過係数は５００℃で測定した結果を示している。
【００２３】
本発明の気体分離膜は、上記セラミック基材が多孔性セラミック基材にシリカ−ジルコニア層が積層されてなるものであり、上記シリカ金属複合層はシリカ−ジルコニア層に積層されていることを特徴としている。
【００２４】
上記シリカ金属複合層の厚みは０．５μｍ以下であることが好ましく、上記シリカ−ジルコニア層の厚みは、１０μｍ以下であることが好ましい。
【００２５】
また、上記シリカ−ジルコニア層と反対側のシリカ金属複合層の表面は、上記多孔性セラミック基材のシリカ−ジルコニア層側表面の凹凸形状よりも平滑であり、且つ当該凸形状を被う領域が隆起しているものであることが好ましい。
【００２６】
上記セラミック基材が、多孔性セラミック基材にシリカ−ジルコニア層が積層されてなるものである場合、上記多孔性セラミック基材の上記シリカ−ジルコニア層側表面の形状は、段差の大きな凹凸形状となっているから、この凹凸形状の平滑化を目的として、シリカ−ジルコニア層が形成される。シリカ−ジルコニア層の目的の一つは、多孔性セラミック基材の凹凸形状を打ち消すことであるから、通常、この目的を達成するために十分な厚みに形成される。
【００２７】
しかしながら、上記本発明の気体分離膜は、上記シリカ−ジルコニア層と反対側のシリカ金属複合層の表面が上記多孔性セラミック基材の凹凸形状よりも平滑化されているものの、当該凸形状を被う領域が依然として隆起する程度の厚さに、シリカ−ジルコニア層が形成されている。すなわち、本発明の気体分離膜のシリカ−ジルコニア層の厚みは、上記多孔性セラミック基材の凹凸形状の凹部を埋めて平滑化するものの、凹凸形状の影響を打ち消すには十分ではない大きさである。この構成によって、シリカ−ジルコニア層表面に形成されるシリカ金属複合層の厚みを薄く且つ均一にできるから、透過係数および気体選択性を向上させることが可能となる。
【００２８】
本発明の気体分離膜の上記シリカ金属複合層は、ニッケル及び／又はコバルトからなるものであることが好ましい。これにより、気体分離膜の耐水性を向上させることができる。
【００２９】
本発明に係る気体分離方法は、上記いずれかの気体分離膜を用いて、所定の気体を選択的に分離する工程を含むものである。
【００３０】
上記の気体分離方法によれば、本発明に係る気体分離膜を用いて、ヘリウム及び／又は水素を選択的に分離することができる。このため、例えば、高温環境下での水素製造過程において、水素を選択的に分離して、水素の製造効率を高めることができる。
【発明の効果】
【００３１】
本発明に係る気体分離膜の製造方法は、以上のように、加熱したセラミック基材に、希釈シリカ金属コロイドソルを接触させてシリカ金属コロイドゲル層を形成し、焼成してシリカ金属複合層を形成するシリカ金属複合層形成工程を含んでいる。
【００３２】
これにより、室温〜高温の幅広い温度領域（より好ましくは７５℃以上５００℃以下）の範囲において、非常に高いヘリウム透過係数を示し、且つ高い選択性を有する気体分離膜を製造することができる。さらに、室温〜高温の幅広い温度領域（より好ましくは７５℃以上５００℃以下）の範囲において、非常に高い水素透過係数を示し、且つ高い選択性を有する気体分離膜をも製造することができる。
【００３３】
また、本発明に係る気体分離膜の製造方法によって得られた気体分離膜は、従来のシリカ分離膜の弱点であった水蒸気存在下での高温環境においても、優れた安定性と気体透過性・選択性を保持している。
【００３４】
また、本発明に係る気体分離膜は、３００℃におけるヘリウム透過係数が２×１０−５ｍ３（ＳＴＰ）・ｍ−２・ｓ−１・ｋＰａ−１以上であり、７５℃におけるヘリウム透過係数が１×１０−５ｍ３（ＳＴＰ）・ｍ−２・ｓ−１・ｋＰａ−１以上であり、且つ３００℃におけるヘリウムとメタンとの透過係数比（Ｈｅ／ＣＨ４）が３００以上である。さらに、本発明に係る気体分離膜は、５００℃におけるヘリウム透過係数が１×１０−５ｍ３（ＳＴＰ）・ｍ−２・ｓ−１・ｋＰａ−１以上であり、且つ５００℃におけるヘリウムと窒素との透過係数比（Ｈｅ／Ｎ２）が５００以上である。このため、分子ふるい的性能を示し、広い温度範囲において、例えばヘリウム等の気体の分離精製に極めて有効である。特に、本発明に係る気体分離膜は、従来、気体分離膜の弱点であった、水蒸気存在下の高温環境下という過酷な状況においても優れた安定性を示すとともに、ヘリウムについて高い選択的透過性を有する。
【００３５】
例えば、本発明の気体分離膜を用いることにより、天然ガスからのヘリウム分離精製、液体ヘリウムやヘリウムガスを利用する設備等から放出されたヘリウムの分離回収・高度精製を、極めて簡単な膜分離装置により行うことができるので工業上有益である。また、本発明の気体分離膜によって、ヘリウム以外に水素を分離することもできる。
【００３６】
すなわち、本発明に係る気体分離膜は、セラミック基材にシリカ金属複合層が積層されてなる気体分離膜であって、３００℃における水素透過係数が１×１０−５ｍ３（ＳＴＰ）・ｍ−２・ｓ−１・ｋＰａ−１以上であり、且つ３００℃における水素とメタンとの透過係数比（Ｈ２／ＣＨ４）が２００以上である。また、本発明に係る気体分離膜は、セラミック基材にシリカ金属複合層が積層されてなる気体分離膜であって、５００℃における水素透過係数が１×１０−６ｍ３（ＳＴＰ）・ｍ−２・ｓ−１・ｋＰａ−１以上であり、且つ５００℃における水素と窒素との透過係数比（Ｈ２／Ｎ２）が２００以上である。さらに、５００℃における水素と水蒸気との透過係数比（Ｈ２／Ｈ２Ｏ）が１０以上である。
【００３７】
このため、分子ふるい的性能を示し、広い温度範囲において、例えば、水素の分離精製に極めて有効である。特に、特に、本発明に係る気体分離膜は、従来、気体分離膜の弱点であった、水蒸気存在下の高温環境下という過酷な状況においても優れた安定性を示すとともに、水素について高い選択的透過性を有する。このため、例えば、天然ガスと水蒸気とを混合反応させて水素を製造する過程において、水素を選択的に反応系から分離・除去する方法等に利用可能である。
【発明を実施するための最良の形態】
【００３８】
〔気体分離膜の製造方法〕
本発明の気体分離膜の製造方法は、セラミック基材にシリカ金属複合層が積層されてなる気体分離膜の製造方法であって、加熱したセラミック基材に、シリカ金属コロイドソルを調製し、溶媒で希釈した希釈シリカ金属コロイドソルを接触させてシリカ金属コロイドゲル層を形成し、当該シリカ金属コロイドゲル層を焼成してシリカ金属複合層を形成するシリカ金属複合層形成工程を含んでいる。
【００３９】
本実施の形態の気体分離膜の製造方法（以下、本製造方法という）は、加熱したセラミック基材に、希釈シリカ金属コロイドソルを接触させることにより、金属コロイドゲル層を形成する。これにより、厚みの非常に薄いシリカ金属コロイドゲル層によりシリカ−ジルコニア層をコーティングすることができる。
【００４０】
セラミック基材としては、例えば、多孔性セラミック基材にシリカ−ジルコニア層を形成したものを用いることができる。
【００４１】
予め加熱された被コーティング物質にコーティング溶液を接触させ、当該溶液の溶媒を瞬間的に蒸発させることによって、被コーティング物質をコーティングする方法をホットコーティング法というが、このホットコーティング法によれば、極めて薄い膜を容易に形成することができる。シリカ−ジルコニア層等の本製造方法における被コーティング物質は、コーティング物質である希釈シリカ金属コロイドソルと接触する時の温度が約１７０℃〜１９０℃程度となるよう予め加熱しておけばよい。
【００４２】
セラミック基材のシリカ−ジルコニア層と希釈シリカコロイドソルとを接触させる方法は、例えば、シリカ−ジルコニア層と希釈シリカコロイドソルを含んで濡れている布とセラミック基材とを接触させることや、希釈シリカコロイドソルをシリカ−ジルコニア層に噴霧すること等により行うことができる。
【００４３】
セラミック基材として、多孔性セラミック基材にシリカ−ジルコニア層が積層されたものを用いる場合、シリカ−ジルコニア層としては、その厚さが１０μｍ未満、好ましくは５μｍ未満で、その細孔径が１０ｎｍ以下、好ましくは７ｎｍ以下のものが用いられる。例えば、ホットコーティング法を用いれば、数ミクロンの細孔径を有する多孔性セラミック基材表面近傍に、上記のようなシリカ−ジルコニア層（シリカ−ジルコニア薄膜）を、容易に担持させることができる。
【００４４】
（シリカ金属コロイドソルの調製方法）
本製造方法においてホットコーティングに用いるシリカ金属コロイドソルは、ケイ酸エチルを硝酸ニッケル等の硝酸金属のアルコール（例えばエタノール）溶液中において、加水分解・縮重合させた後、多量の水及び所定の硝酸を加えて、シリカ金属の濃度を所望の範囲、溶液のｐＨを１〜３付近にそれぞれ調製した後、この溶液を５〜１０時間煮沸することによって得られる。具体的な調製方法の例を以下に記載する。
シリカ金属コロイドソルは、硝酸金属（例えば、Ｎｉ（ＮＯ３）２・６Ｈ２Ｏ，Ｃｏ（ＮＯ３）２・６Ｈ２Ｏ，Ｆｅ（ＮＯ３）３・９Ｈ２Ｏ，Ａｌ（ＮＯ３）３・９Ｈ２Ｏ）と、水とを含むエタノール中における、テトラエトキシシラン（ＴＥＯＳ）の加水分解と縮重合反応によって調製することができる。所定量のＴＥＯＳ（例えば、７．５ｇ）を、所定量の硝酸金属を分散させたエタノール（例えば、１００ｇ）に添加した溶液を、加水分解と縮重合反応に十分な時間攪拌する。その後、当該溶液に、所定量の硝酸（例えば、６１％のものを２ｇ）と、大量の水（例えば、５００ｇ）とを添加し、約１０時間沸騰させてシリカ金属コロイドソルを調製する。当該沸騰中は溶液の総量を一定に保つようにする、そして、最初に含んでいた有機化合物を気化させて取り除くことにより、シリカ金属コロイドソルが得られる。調製濃度を低くすれば、より小さな平均粒径を持つシリカ金属コロイドが得られる。すなわち、シリカ金属コロイドソルの調製濃度を変化させることにより、所望の粒径のシリカ金属コロイドソルを調製することができる。
【００４５】
本製造方法では、所定の粒径となるように、所定の濃度で調製されたシリカ金属コロイドソルを希釈した希釈シリカ金属コロイドソルを用いて、ホットコーティング法により、シリカ金属コロイドゲル層を形成している。
【００４６】
希釈前のシリカ金属コロイドソルの調製濃度は、その下限値を０．１重量％以上とすることが好ましく、０．３重量％以上とすることがより好ましい、また、その上限値を４．０重量％以下とすることが好ましく、２．０重量％以下とすることがより好ましい。シリカ金属コロイドソルの調製濃度を上記範囲とすることにより、シリカ金属複合層の形成に適した平均粒径のものを調製することができる。
【００４７】
希釈シリカ金属コロイドソルの濃度は、その下限値を０．０１重量％以上とすることが好ましく、０．０５重量％以上とすることがより好ましい、また、その上限値を０．５重量％以下とすることが好ましく、０．４重量％以下とすることがより好ましい。希釈シリカ金属コロイドソルの濃度を上記範囲とすることにより、ホットコーティング法によりシリカ金属コロイドゲル層を形成する際に、当該シリカ金属コロイドゲル層にひび割れが生じることを防止できる。したがって、シリカ金属コロイドゲル層が焼成されたシリカ金属複合層に隙間（ピンホール）が生じることを防ぐことができるから、気体分離膜の気体選択性を良好にできる。本製造方法において、金属コロイドソルの濃度とはテトラエトキシシラン（ＴＥＯＳ）を溶質として換算した濃度のことをいう。
【００４８】
例えば上記のようにして調製した希釈シリカ金属複合コロイドソルを、ホットコーティング法によって、シリカ−ジルコニア層などのコーティング対象物質にコーティングして、焼成することによりシリカ金属複合層を形成することができる。この焼成は、例えば、４００〜５５０℃の炉中にて１０〜１５分間程度行われる。
【００４９】
また、上記の焼成条件の他にも、例えば、後述する実施例に示すように、５５０〜６５０℃水蒸気雰囲気下で３０分間程度焼成することでも製造できる。特に、この条件下で焼成することにより、水蒸気存在下の高温環境（５００℃）といった過酷な状況でも安定した気体分離性能を維持する、高温安定性に優れた気体分離膜を製造することができる。
【００５０】
このように、希釈シリカ金属コロイドソルホットコーティングに使用することにより、製造された気体分離膜をピンホールの非常に少ないものにできるから、例えば、ヘリウム透過の活性化エネルギー（透過係数の温度依存性）を小さくさせるとともに、気体分離膜の安定性を大幅に改善することができる。また、３００℃にてヘリウム透過係数２×１０−５ｍ３（ＳＴＰ）・ｍ−２・ｓ−１・ｋＰａ−１以上、Ｈｅ／ＣＨ４透過係数比３００以上、Ｈｅ／Ｎ２透過係数比２００以上の気体分離性能を示し、湿り空気中で十分な安定性を示す気体分離膜を作製することが可能となる。
【００５１】
本製造方法により製造される気体分離膜のシリカ金属複合層には、ホットコーティングにより形成されたアモルファスのネットワーク構造を安定に保持する目的で金属が配合されている。
【００５２】
図１は、セラミック気体分離膜のような気体分離膜による気体分離の原理を説明するための、シリカ膜により構成された気体分離膜の模式図である。同図に示すように、シリカ層１のアモルファスネットワーク構造を通過することができるのは、水素分子（Ｈ２）やヘリウム分子（Ｈｅ）のように小さい分子のみであり、窒素分子（Ｎ２）やメタン分子（ＣＨ４）のように比較的大きな分子は通過することができない。この原理によって、シリカ層１によって分子の大きさの異なる気体を分離することができる。
【００５３】
しかしながら、図１に示すように、アモルファスのネットワークをシリカ（ＳｉＯ２）のみで構成すると、当該ネットワークが水分と接触することにより、水素やヘリウムなどのみを通過させるアモルファス構造が崩壊する。このような崩壊が生じると、気体分離膜の気体透過係数が小さくなるから、上記ネットワーク構造を安定化するために、本製造方法の希釈シリカ金属コロイドソルには金属が配合されている。
【００５４】
このため、本製造方法のシリカ金属複合層形成工程は、シリカ金属複合層と湿りガスとを接触させる湿潤化工程を含むものとすることができる。仮に、上記シリカ金属複合層形成工程がシリカのみからなるシリカ層を形成するものである場合、湿潤化工程により、シリカ層のアモルファス構造が崩壊する結果、気体分離膜の透過係数が低下すると考えられる。しかしながら、本製造方法のシリカ金属複合層形成工程は、シリカと金属との複合体である希釈シリカ金属コロイドソルを用いているから、湿潤化工程によって、むしろ、気体分離膜の耐水性を向上させることができる。
【００５５】
また、図１に示すように、シリカ層１のような気体を分離する機能を発揮する層に、微小な隙間（ピンホール）２が存在する場合、サイズの大きな窒素分子（Ｎ２）やメタン分子（ＣＨ４）等が、隙間２を通過するから、気体分離膜の気体分離性能が低下する。この点、本製造方法によれば、シリカ金属複合層に隙間（ピンホール）が生じることが防がれるから、気体分離性能の良好な気体分離膜を製造することができる。
【００５６】
本製造方法のシリカ金属複合層形成工程は、加熱した上記セラミック基材に、第１の希釈シリカ金属コロイドソルを接触させて形成した第１のシリカ金属コロイドゲル層を焼成して、第１のシリカ金属複合層とする第１のシリカ金属複合層形成工程と、加熱した第１のシリカ金属複合層に、その平均粒径が第１の希釈シリカ金属コロイドソルよりも小さい第２の希釈シリカ金属コロイドソルを接触させて形成した、第２の希釈シリカ金属コロイドゲル層を焼成して、第２のシリカ金属複合層を形成する第２のシリカ金属複合層形成工程と、を含んでいるものであってもよい。
【００５７】
上記のように、シリカ金属複合層を、平均粒径の異なる２種類以上のシリカ金属コロイドソルを用いて作製することにより、シリカ金属コロイド層に、気体選択性低下の原因となる隙間（ピンホール）が生じることを防止できる。すなわち、その平均粒径の異なる複数種類の希釈シリカ金属コロイドソルを用いてシリカ金属複合層を形成することにより、気体分離性能がさらに優れる気体分離膜を製造することができる。
【００５８】
第１の希釈シリカ金属コロイドソルの平均粒径は、第２の希釈シリカ金属コロイドソルの平均粒径の５倍以上であることが好ましく、１０倍以上であることがさらに好ましい。また、第１の希釈シリカ金属コロイドソルの濃度は、第２の希釈シリカ金属コロイドソルの濃度の１０倍以上であることが好ましく、５０倍以上であることがさらに好ましい。平均粒径及び／又は濃度に関し、上記の範囲を満足させる組合せの第１及び第２の希釈シリカ金属コロイドソルを用いることにより、ピンホールの発生をより確実に防止できる。なお、本製造方法において、「平均粒径」とは、シリカ金属コロイドソルを無作為に所定数（例えば１０）選び出し、当該選び出されたものの粒径の測定結果の平均値をいう。
【００５９】
本製造方法は、上記第１のシリカ金属複合層形成工程と、上記第２のシリカ金属複合層形成工程との間に、第１のシリカ金属複合層と湿りガスとを接触させる湿潤化工程を含んでいてもよい。これにより、湿潤化工程を含まない場合と比較して、シリカ金属複合層の厚みを薄くした場合においてピンホールが生じることを抑制できる。したがって、気体透過係数の大きい気体透過性の良好な気体分離膜を製造することができる。
【００６０】
例えば、ホットコーティングと焼成の操作を、異なるシリカ金属コロイドソル（例えば２種類）を用いて、それぞれ、２回程度繰り返すことによりシリカ金属複合膜を製造することができる。当該シリカ金属複合膜を、湿りガス（例えば関係湿度６０％、４０℃の湿り空気）中に、所定時間（例えば、一昼夜）以上放置した後、場合によっては、より平均粒径の小さいシリカ金属コロイドソルで、更にホットコーティングし、３００〜５５０℃にて焼成する。これにより、高気体透過性、高気体選択性を有するシリカ金属複合膜を作製することができる。また、最終の焼成を加湿空気中で行えば（湿潤化工程）、より耐水性に富んだ高性能気体分離膜を製造することができる。
【００６１】
また、上記の製造方法以外にも、例えば、後述する実施例に示すように、Ｎｉドープシリカコロイドゾルを数回担持し、５５０〜６５０℃水蒸気雰囲気下で３０分間程度焼成し、当該焼成後、高湿度雰囲気下に焼成した気体分離膜を１〜２日間放置し、その後、５５０〜６５０℃水蒸気雰囲気下で３０分程度焼成し、更に、より低濃度のＮｉドープシリカコロイドゾルを数回担持し、５５０〜６５０℃水蒸気雰囲気下で３０分間程度焼成することにより、水素分離能を有する、より高温環境下での耐水性に富んだ高性能の気体分離膜を製造することができる。上記「水蒸気雰囲気下」とは、例えば、５０〜１００ｋＰａ程度の水蒸気分圧環境下を挙げることができる。なお、後述する実施例では、９０ｋＰａの水蒸気分圧環境下で焼成を行っている。
【００６２】
〔気体分離膜〕
本発明の気体分離膜の製造方法によって得られる気体分離膜について、図２ないし図３に基づいて説明すれば、以下の通りである。
【００６３】
本実施形態の気体分離膜は、セラミック基材にシリカ金属複合層が積層されてなる気体分離膜であって、３００℃におけるヘリウム透過係数が２×１０−５ｍ３（ＳＴＰ）・ｍ−２・ｓ−１・ｋＰａ−１以上であり、７５℃におけるヘリウム透過係数が１×１０−５ｍ３（ＳＴＰ）・ｍ−２・ｓ−１・ｋＰａ−１以上であり、且つ３００℃におけるヘリウムとメタンとの透過係数比（Ｈｅ／ＣＨ４）が３００以上のものである。このように高い気体透過係数および気体選択性を有する気体透過膜は、上述した本発明の気体分離膜の製造方法を用いることにより、初めて実現したものである。
【００６４】
上記セラミック基材としては、例えば、多孔性セラミック基材にシリカ−ジルコニア層が積層されてなるものを用いることができ、この場合、上記シリカ金属複合層はシリカ−ジルコニア層に積層される。上記多孔性セラミック基材は、多孔性のセラミックであれば特に限定されないが、例えば、α−アルミナ、ムライト、γ−アルミナ、ジルコニア、チタニアなどが挙げられる。
【００６５】
上記多孔性セラミック基材に積層されるシリカ−ジルコニア層は、その厚みが、１０μｍ未満であることが好ましく、５μｍ未満であることがより好ましい。また、シリカ−ジルコニア層形成された細孔の細孔径は、１０ｎｍ以下が好ましく、７ｎｍ以下がより好ましい。本実施形態において、細孔径とは、後述する実施例１で図４に示すように、ケルヴィンの毛管凝縮径でその細孔分布を評価したときに、無次元空気流速が０．０１以下になる上限値をいう。
【００６６】
本発明の気体分離膜は、上記シリカ−ジルコニア層と反対側のシリカ金属複合層の表面が、上記多孔性セラミック基材のシリカ−ジルコニア層側表面の凹凸形状よりも平滑であり、且つ当該凸形状を被う領域が隆起しているものであることが好ましい。図２に示す、本発明の気体分離膜の概略構造を参照しながら、上述の構造について説明する。
【００６７】
本発明の気体分離膜にシリカ−ジルコニア層４を形成する目的の一つは、多孔性セラミック基材３の凹凸を平滑化することである。ここで、シリカ−ジルコニア層４を十分に厚くすれば、多孔性セラミック基材３の凹凸の影響を打ち消すことも可能である。しかしながら、本実施の形態においては、シリカ−ジルコニア層４の厚さが、多孔性セラミック基材３の凹部を埋めるものの凹凸を打ち消すことはない大きさとしている。このため、シリカ−ジルコニア層４に形成されたシリカ金属複合層５の表面は、多孔性セラミック基材３のシリカ−ジルコニア層４側表面の凹凸形状よりも平滑であるが、当該セラミック基材３の凸形状を被う領域が他の領域よりも隆起しており、多孔性セラミック基材３の凹凸を反映した形状となっている。
【００６８】
このように構成することによって、多孔性セラミック基材３の凹凸の影響を打ち消すために十分な厚さのシリカ−ジルコニア層４を形成した場合よりも、気体分離膜の気体透過性及び気体分離性を向上させることができる。
【００６９】
上記シリカ金属複合層の厚みは０．５μｍ以下であることが好ましく、０．３μｍ以下であることがより好ましい。シリカ金属複合層を上記の厚みにすることにより、シリカ金属複合層の気体透過性を良好にすることができる。
【００７０】
上記シリカ金属複合層の金属としては、ニッケル及び／又はコバルトが好ましく、ニッケルがより好ましい。これにより、シリカ金属複合層の耐水性を向上させることができる。また、上記シリカ金属複合層の金属がニッケルである場合（シリカニッケル複合層）は、シリカ金属複合層に含まれるニッケルの量は、その下限が、２０モル％以上であることが好ましく、２５モル％以上であることがより好ましい、また、その上限が、６０モル％以下であることが好ましく、５０モル％以下であることがより好ましい。本実施の形態において、上記シリカ金属複合層の金属が、ニッケル及び／又はコバルトであるとは、シリカ金属複合層が、シリカ（ＳｉＯ２）と、ニッケル及び／又はコバルトの酸化物（酸化ニッケル及び／又は酸化コバルト）である場合を含んでいる。
【００７１】
図３は、本発明の気体分離膜の構造を示す図である。同図に示すように、本実施の形態の気体分離膜は、多孔性セラミック基材３、シリカ−ジルコニア層４及びシリカ金属複合層５がこの順序に積層されてなるものである。
【００７２】
同図に示されているように、シリカ−ジルコニア層４は、多孔性セラミック基材３の凹凸部に入り込むように形成されており、その厚みは均一ではない。本実施形態の気体分離膜におけるシリカ−ジルコニア層４の厚みは、シリカ金属複合層５の面に略垂直な方向の断面のシリカ−ジルコニア層４を無作為に所定数（例えば１０）選び出し、当該選び出されたものの厚みを測定した結果を平均した値をいう。また、シリカ金属複合層５は、シリカ−ジルコニア層４にしみ込むように形成されているが、当該領域もシリカ金属複合層５に含まれることとする。また、シリカ金属複合層５の厚みとは、シリカ−ジルコニア層４について説明した方法と同様にして求めた値をいう。
【００７３】
また、上述したもの以外にも、本発明に係る気体分離膜としては、セラミック基材にシリカ金属複合層が積層されてなる気体分離膜であって、５００℃におけるヘリウム透過係数が１×１０−５ｍ３（ＳＴＰ）・ｍ−２・ｓ−１・ｋＰａ−１以上であり、且つ５００℃におけるヘリウムと窒素との透過係数比（Ｈｅ／Ｎ２）が５００以上であるものを挙げることができる。なお、上記「５００℃におけるヘリウムと窒素との透過係数比（Ｈｅ／Ｎ２）」は、好ましくは８００以上、さらに１０００以上であることがより好ましい。
【００７４】
このように、本発明に係る気体分離膜は、水蒸気存在下であって５００℃程度の過酷な高温環境下でも、ヘリウムについて高い選択的透過特性を示し、高温安定性に非常に優れたものである。特に、水蒸気分圧が高い高温状態においても安定性と気体の選択的透過性は維持される点が優れている。
【００７５】
また、本発明に係る気体分離膜は、セラミック基材にシリカ金属複合層が積層されてなる気体分離膜であって、３００℃における水素透過係数が１×１０−５ｍ３（ＳＴＰ）・ｍ−２・ｓ−１・ｋＰａ−１以上であり、且つ３００℃における水素とメタンとの透過係数比（Ｈ２／ＣＨ４）が２００以上であるものを挙げることができる。なお、上記「３００℃における水素とメタンとの透過係数比（Ｈ２／ＣＨ４）」は、２５０以上であることがより好ましく、２８０以上であることがさらに好ましい。
【００７６】
このように、本発明に係る気体分離膜は、室温〜３００℃程度の温度領域において、水素について優れた選択的透過性を示す。
【００７７】
また、本発明に係る気体分離膜は、セラミック基材にシリカ金属複合層が積層されてなる気体分離膜であって、５００℃における水素透過係数が１×１０−６ｍ３（ＳＴＰ）・ｍ−２・ｓ−１・ｋＰａ−１以上であり、且つ５００℃における水素と窒素との透過係数比（Ｈ２／Ｎ２）が２００以上である。また、上記「５００℃における水素透過係数」は、３×１０−６ｍ３（ＳＴＰ）・ｍ−２・ｓ−１・ｋＰａ−１以上であることがより好ましい。
【００７８】
上記気体分離膜において、さらに、５００℃における水素と水蒸気との透過係数比（Ｈ２／Ｈ２Ｏ）が１０以上である。なお、上記「５００℃における水素と水蒸気との透過係数比（Ｈ２／Ｈ２Ｏ）」は、好ましくは２０以上、さらにいえば２５以上であることがより好ましい。
【００７９】
このように、本発明に係る気体分離膜は、気体分離膜にとって非常に過酷な状況である水蒸気存在下の高温状態（５００℃程度）でも、優れた安定性と水素についての選択的透過性を示す。特に、水蒸気分圧が高い高温状態においても安定性と気体の選択的透過性は維持される点が優れている。このため、例えば、水素の分離精製や、天然ガスと水蒸気との混合反応により水素を製造する過程において、水素を選択的に分離・除去する際に好適に利用できる。
【００８０】
具体的には、現在、水素の製造過程では、天然ガスと水蒸気とを高温環境下（例えば、８００℃程度）で反応させて製造している。この水素製造の反応は可逆反応であるため、生成した水素を反応系にとどめおくと、反応が平衡状態となり、水素の生成効率が低下する。そこで、生成した水素を反応系から選択的に分離して除去することが必要となるが、この際、本発明に係る気体分離膜を使用することができる。特に、上記水素製造の反応は吸熱反応であるため、より低温で反応を行う方が生成効率を高めることができる。
【００８１】
このため、天然ガスと水蒸気とを５００℃付近で混合・反応させる水素生成反応系において、本発明に係る気体分離膜を用いて、生成した水素を反応系から順次分離して除去することにより、水素生成の効率を高めることができる。
【００８２】
また、上記水素の製造過程において、水素を除く際、反応系から水蒸気を漏らさないことが、水素の生成効率を高める点で重要な要素の一つとなるが、本発明に係る気体分離膜によれば、５００℃での水素と水蒸気との透過係数比（Ｈ２／Ｈ２Ｏ）が大きいため、反応系に水蒸気をとどめたまま、水素のみを選択的に除去することができる。このため、効率的な水素製造方法に利用することができる。
【００８３】
また、上述したように、本発明に係る気体分離膜は、シリカにニッケルをドープして得られるものであることが好ましいが、シリカとニッケルの混合比は、Ｓｉ／Ｎｉ＝２：１〜４：１の範囲であることが好ましい。上記の比率でシリカとニッケルとを混合することにより、高温安定性に優れ、かつヘリウム及び水素について高い選択透過性を有する気体分離膜を得ることができる。
【００８４】
〔実施例〕
以下に本発明の気体分離膜及びその製造方法の実施例により、本発明をさらに詳細に説明するが、本発明はこれらにより何ら限定されるものではない。以下の実施例においては、部は重量部を表し、％は重量％を表すものとする。
【実施例１】
【００８５】
本実施例では、多孔性セラミック基材としての平均細孔径約１μｍの多孔性α−アルミナ管（外径１０ｍｍ、長さ１００ｍｍ）の外表面上に、シリカ−ジルコニア膜を担持したものをセラミック基材として用いた。図４は当該基材のシリカ−ジルコニア膜（細孔径：約６ｎｍ未満）の細孔径分布の例を示したものである。
【００８６】
シリカ金属コロイドソルとしての、シリカ／ニッケル＝１／２となるようにして、シリカニッケルコロイドソルを２種類の異なる濃度で調製し、２．０％調製シリカニッケルコロイドソル（２．０％調製ソル）及び０．５％調製シリカニッケルコロイドソル（０．５％調製ソル）を得た。この２種類のシリカニッケルコロイドソルを、水で０．４％〜０．０５％に希釈し、希釈シリカニッケルコロイドソルを調製した。具体的には、２．０％調製ソルを５倍に希釈して０．４％とし、０．５％調製ソルを１０倍に希釈して０．０５％とした。
【００８７】
上記のようにして調製した希釈シリカニッケルコロイドソル（０．４％、０．０５％）を、基材のシリカ−ジルコニア膜に、ホットコーティング法によって塗布した。具体的には、１８０℃に加熱されたシリカ−ジルコニア膜に、希釈シリカニッケルコロイドソルを含んだ布を接触させることにより、シリカ−ジルコニア膜をシリカニッケルコロイド膜でコーティングした。このシリカニッケルコロイド膜を５５０℃で焼成して、シリカ−酸化ニッケル複合膜を形成した。
【００８８】
このようにして、２．０％調製ソルを希釈した希釈シリカニッケルコロイドソル（０．４％）を用いて、シリカニッケルコロイド膜を形成した後、焼成する操作を２回繰り返した。すなわち、シリカ−酸化ニッケル複合膜表面に、さらにシリカニッケルコロイド膜を形成して、焼成することにより、第１のシリカ−酸化ニッケル複合膜を形成した。
【００８９】
上記のようにして形成された第１のシリカ−酸化ニッケル複合層の表面に、０．５％調製ソルを用いて調製した希釈シリカニッケルコロイドソル（０．０５％）により、第２のシリカ金属複合層としての第２のシリカ−酸化ニッケル複合膜を形成した。第２のシリカ−酸化ニッケル複合膜は、２．０％調製ソルでなく０．５％調製ソルを用いたこと以外は、第１のシリカ−酸化ニッケル複合膜と同様にして形成した。
【００９０】
上記のようにして、第１のシリカ−酸化ニッケル複合膜と第２のシリカ−酸化ニッケル複合膜とからなるシリカ−酸化ニッケル複合層を、多孔性セラミック基材としての多孔性α−アルミナ管のシリカ−ジルコニア膜上に形成して、気体分離膜を調製した。
【００９１】
本実施例においては、この気体分離膜を、湿り空気（関係湿度６０％、４０℃）中に放置した後に、３３０℃で１５分焼成（乾燥）した。なお、本実施例では焼成時間を１５分としたが、１５分以上焼成することとしても良い。
【００９２】
上記のように調製された、本実施例の気体分離膜の純ガス（Ｈｅ、Ｎ２、ＣＨ４）透過特性を測定した結果を示す。図５は、気体分離膜の純ガス透過性を測定するガス透過・分離装置の概略図を示すものである。本実施例において用いたガス透過・分離装置は、ガスボンベ１１、ガス乾燥器１２、圧力調節器１３、圧力計１４、ストップバルブ１５、三方コック１６、加湿器１７、ヒータ１８、分離膜１９、ニードルバルブ２０、ガスサンプラー２１、石鹸膜流量計２２、温度調節器２３及びガスクロマトグラフ２４が、図５に示したように接続されて構成されたものである。
【００９３】
上記のガス透過・分離装置を用いて、本実施例の気体分離膜の純ガス（Ｈｅ、Ｎ２、ＣＨ４）透過特性を測定した結果を図６及び表１、表２に示す。図６に示すように、本実施例の気体分離膜は、製膜直後において、３００℃におけるＨｅ／ＣＨ４透過係数比が６３１と３００を上回っており、３００℃におけるヘリウムの透過係数が２．６１７×１０−５ｍ３（ＳＴＰ）と２×１０−５ｍ３（ＳＴＰ）を上回っていた。また、本実施例の気体分離膜は、７５℃においても、Ｈｅ／ＣＨ４透過係数比が２５５と２００を上回っており、ヘリウムの透過係数が１．２７８×１０−５ｍ３（ＳＴＰ）・ｍ−２・ｓ−１・ｋＰａ−１と１×１０−５ｍ３（ＳＴＰ）・ｍ−２・ｓ−１・ｋＰａ−１を上回っていた。そして、図６に示すとおり、本実施例の気体分離膜は、ヘリウム透過係数の温度依存性（活性化エネルギー；７．１ｋＪ／ｍｏｌ）も比較的小さいものであった。
【００９４】
【表１】
2005305425.tif 000002
【００９５】
また、図６及び表２に示すとおり、本実施例の気体分離膜は、湿りガス中に４日間放置した後においても、高い気体透過係数及び高い気体選択性を示した。図６では内部が黒く塗リ潰されているマークが製造直後の測定結果を示しており、内部を塗り潰していないものが湿り空気（４０℃、関係湿度６０％）中に４日間放置した後の測定結果を示している。具体的には、本実施例の気体分離膜は、湿りガス中に４日間放置した後においても、３００℃におけるＨｅ／ＣＨ４透過係数比が８３６と３００を上回っており、３００℃におけるヘリウムの透過係数が２．３７５×１０−５ｍ３（ＳＴＰ）と２×１０−５ｍ３（ＳＴＰ）を上回っていた。また、当該気体分離膜のＨｅ／ＣＨ４透過係数比は２４０と２００を上回っており、ヘリウムの透過係数が１．１４７×１０−５ｍ３（ＳＴＰ）・ｍ−２・ｓ−１・ｋＰａ−１と１×１０−５ｍ３（ＳＴＰ）・ｍ−２・ｓ−１・ｋＰａ−１を上回っていた。
【００９６】
【表２】
2005305425.tif 000003
【００９７】
このように本実施例の気体分離膜は、７５℃以上３００℃以下の広い温度範囲において、透過係数及び気体選択性のいずれにおいても高い値を示し、その気体分離性能は分子ふるい的であることが分かる。
【００９８】
また、本実施例の気体分離膜を用いて、３００℃におけるＨｅ／ＣＨ４混合ガス分離を行った結果を図７に示す。図７は、当該気体分離膜の純ガス透過係数比の値として６００を用い、混合物側圧力／透過側圧力（Ｐｕ／Ｐｄ）の圧力比を２とした場合、及び４とした場合について、それぞれの分離条件において得られた推算結果（計算に基づいて得られた推定結果）と実験結果とを比較したものである。
【００９９】
図７によれば、（Ｐｕ／Ｐｄ）を２及び４のいずれに設定した場合においても、実験結果と推算とが良好に一致していることが認められる。また、圧力比（Ｐｕ／Ｐｄ）を大きくすれば、一段の膜分離で高純度のヘリウム（Ｈｅ）が得られることが分かる。ここでの推算は膜分離における透過流束を考慮した物質収支から求められる次の式（１）−（３）によった。
【０１００】
【数１】
2005305425.tif 000004
【０１０１】
ここで、ＸＡ、ＹＡはそれぞれ、混合物中及び透過ガス中のＡ成分の組成分率を表しており、β、γは次式で与えられるものである。
【０１０２】
【数２】
2005305425.tif 000005
【０１０３】
【数３】
2005305425.tif 000006
【０１０４】
式中αは透過係数比である。
【０１０５】
さらに、本実施例の気体分離膜による湿り混合ガスの分離の可能性を検討するため、露点２５℃のＨｅ／Ｈ２Ｏ混合ガス、露点２５℃のＮ２／Ｈ２Ｏ混合ガスの透過試験を行った。当該透過試験の結果を図８に示す。同図に示すように、約１５０℃以上では、湿り混合ガス中に含有されている水蒸気が、Ｈｅガス及びＣＨ４ガスの透過へ与える影響は非常に小さいことが分かる。このように、本実施例の気体分離膜によれば、湿り混合ガスが約１５０℃以上であれば、湿り混合ガス中に多少の水蒸気が含まれていても、水蒸気を含まないものとほぼ同程度の気体分離が可能であることが分かる。
【０１０６】
また、一般に、気体分離膜は、水蒸気を含む雰囲気中に保存することによりその透過係数が不可逆的に小さくなることが知られている。しかしながら、本実施例の気体分離膜は、４０℃、関係湿度６０％の湿り空気中に１０日間保存した後、３００℃の乾燥Ｈｅ中に３日間保持した後その透過係数を測定した結果、透過係数の値が、表２に示した結果と同様に、初期透過係数（製造直後の透過係数）の値の９０％以上にまで回復することを確認している。
【０１０７】
そして、本実施例の気体分離膜は、上記条件で保存した後に、Ｈｅ／Ｎ２の選択性及びＨｅ／ＣＨ４の選択性も減少しておらず、水蒸気と接触する条件下に保存した後においてもその高い気体選択性が維持されており、水蒸気に対する安定性が非常に高いことを確認している。
【実施例２】
【０１０８】
実施例１と同じ方法を用いて、シリカ金属コロイドソルとして、調製後３週間以内のフレッシュなシリカニッケルコロイドソルを２種類の異なる濃度で調製し、１．０％調製シリカニッケルコロイドソル（１．０％調製ソル）、０．５％調製シリカニッケルコロイドソル（０．５％調製ソル）を得た。
【０１０９】
上記１．０％調製ソルを水で希釈して、０．２％希釈シリカニッケルコロイドソルを調製した。この０．２％希釈シリカニッケルコロイドソルを、ホットコーティング法により、実施例１と同基材のシリカ−ジルコニア膜上に塗布し、５５０℃で焼成すること２回繰り返して、第１のシリカ金属複合層としての第１のシリカ−酸化ニッケル複合膜を形成した。
【０１１０】
上記のようにして第１のシリカ−酸化ニッケル複合膜が形成された基材を、湿りガスとしての湿り空気（関係湿度６０％、４０℃）中に２日間放置した。この湿潤化工程の後、ホットコーティング法によって、０．５％調製ソルを０．１ｗｔ％に希釈して調製した０．１％希釈シリカニッケルコロイドソルを上記第１のシリカ−酸化ニッケル複合膜に塗布した後、５５０℃加湿空気中で焼成するという操作を２回繰り返して、実施例１と同様な構造をした気体分離膜を調製した。
【０１１１】
図９は、本実施例の気体分離膜を、５００℃、水蒸気分圧７０ｋＰａの高温水蒸気中に放置した場合の気体透過係数の変化を示すグラフである。同図に示すように、本実施例の気体分離膜は、水蒸気を含む高温雰囲気中に保存した場合でも、気体透過係数が変化せず、水蒸気に対する安定性が非常に高いものであることが分かる。図９に示した気体透過係数の値を表３に示す。
【０１１２】
【表３】
2005305425.tif 000007
【０１１３】
図１０は、本実施例の気体分離膜のヘリウム（Ｈｅ）及び窒素（Ｎ２）の透過係数の温度依存性を示すグラフである。同図に示すように、本実施例の気体分離膜は、３００℃以上の高温においても極めて大きいヘリウム透過係数を示し、且つＨｅ／Ｎ２透過係数比が６００以上であり、分子ふるい的特性を示した。
【０１１４】
図１０の３００℃における気体透過係数と、図６に示した３００℃における気体透過係数との比較により、本実施例の気体分離膜の気体分離係数は、実施例１のものよりも大きくなっていることが認められる。これは、本実施例の気体分離膜の製造が、第１のシリカ−酸化ニッケル複合膜が形成された基材を、湿りガスとしての湿り空気（関係湿度６０％、４０℃）中に２日間放置する工程を含むことによるものと考える。
【実施例３】
【０１１５】
実施例２と同様の方法にて製造した気体分離膜を用いて、本実施例に係る気体分離膜の水素透過係数について検討した。その結果を図１１に示す。図１１は、本実施例の気体分離膜のヘリウム（Ｈｅ）、水素（Ｈ２）、窒素（Ｎ２）、及びメタン（ＣＨ４）の透過係数の温度依存性を示すグラフである。同図に示すように、本実施例の気体分離膜は、室温〜３００℃付近の温度域において極めて大きい水素透過係数（約１×１０−５ｍ３（ＳＴＰ）・ｍ−２・ｓ−１・ｋＰａ−１）を示し、且つＨ２／ＣＨ４透過係数比は、５０℃で９７、１００℃で１３７、２００℃で２１６、そして３００℃で２８０を示すことがわかった。
【０１１６】
このことから、本実施例に係る気体分離膜は、室温〜３００℃付近の温度領域において、メタンや窒素から、水素のみを選択的に分離できることがわかった。すなわち、本実施例に係る気体分離膜は、室温〜３００℃付近の温度領域において、ヘリウムを選択的に透過させるだけでなく、水素をも高い選択性で透過させる性質を有することが明らかとなった。
【実施例４】
【０１１７】
本実施例では、水蒸気存在下の高温状態でも優れた安定性を有し、かつヘリウム及び／又は水素の選択的透過性を有する気体分離膜の製造を検討した。具体的には、水素高透過性を得るためには、薄膜化を図ることが重要であるため、以下のような製造方法により気体分離膜を調製した。なお、ゾルコーティング方法はホットコーティング方法を用いた。
【０１１８】
まず、上述の実施例１，２と同様に、数ｎｍ程度の平均細孔径を有する中間層をシリカ−ジルコニアコロイドゾル（Ｓｉ／Ｚｒ＝１／１）で形成した。その後、ＮｉドープシリカコロイドゾルＡ（２ｗｔ％）を数回担持し、５５０〜６５０℃水蒸気雰囲気下にて３０分間程度焼成した。焼成後、高湿度雰囲気下に膜を１〜２日間放置し、５５０〜６５０℃水蒸気雰囲気下にて３０分間程度焼成した。さらに、ＮｉドープシルカコロイドゾルＣ（０．５ｗｔ％）を数回担持し、５５０〜６５０℃水蒸気雰囲気下にて３０分間程度焼成し、本実施例に係る気体分離膜を作製した。なお、本実施例に記載の製造方法によれば、実施例１，２に記載の製造方法に比べて、約１／３程度のコーティング回数で製膜が可能となった。
【０１１９】
次に、上述の製造方法にて作製した気体分離膜を用いて、５００℃・水蒸気分圧（Steam）は９０〜４００ｋＰａ条件下にて、高温安定性並びに各気体の透過係数の経時変化を調べた。その結果を図１２の下のパネルに示す。図１２中、“Ｉ”〜“Ｖ”で示す各領域の水蒸気分圧は、それぞれ９０、１５０、２００、３００、４００ｋＰａである。なお、水素（Ｈ２）は、水蒸気分圧が３００ｋＰａ時から透過させた。また、図１２中、上のパネルは、ヘリウムと窒素との透過係数比（Ｈｅ／Ｎ２）、及び水素と窒素との透過係数比（Ｈ２／Ｎ２）を示す図である。
【０１２０】
図１２の下のパネルに示すように、窒素（Ｎ２）透過係数は、水蒸気分圧によらず、ほぼ一定値を示した。ヘリウム（Ｈｅ）透過係数は、水蒸気分圧が大きくなるにつれ、初期に若干の減少が確認されたが、その後定常状態（１×１０−５ｍ３（ＳＴＰ）・ｍ−２・ｓ−１・ｋＰａ−１）に達した。水素（Ｈ２）透過係数も、水蒸気分圧によらず、ほぼ一定値を示した。なお、４００ｋＰａ実験終了時には各気体の透過係数は定常に達し、本実施例の気体分離膜は、水蒸気存在下の高温環境においての安定性を有することがわかった。試験終了時の水素透過係数は３×１０−６ｍ３（ＳＴＰ）・ｍ−２・ｓ−１・ｋＰａ−１であった。
【０１２１】
また、図１２の上のパネルに示すように、ヘリウムと窒素との透過係数比（Ｈｅ／Ｎ２）は、１０００倍以上であり、水素と窒素との透過係数比（Ｈ２／Ｎ２）は、２１０倍であることがわかった。また、水素と水蒸気との透過係数比（Ｈ２／Ｈ２Ｏ）は２５倍であった。
【０１２２】
さらに、本実施例の気体分離膜の気体透過係数の温度依存性について調べた。その結果を図１３に示す。具体的には、上述の水蒸気分圧が４００ｋＰａ実験の終了間際（図１２における経過時間が９７ｈ時点）の気体分離膜を用いて気体透過係数の温度依存性について調べた。
【０１２３】
その結果、図１３に示すように、水蒸気分圧が４００ｋＰａ実験の終了間際の水素透過の活性化エネルギーは、９０ｋＰａ試験終了間際（図１２における経過時間が２０ｈ付近）の活性化エネルギー（１９〜２０ｋＪ／ｍｏｌ）と比較して、若干大きくなった（２３．４ｋＪ／ｍｏｌ）。このことから、水蒸気分圧が高くなることにより、緻密化が進行するものの、一定水蒸気分圧下では緻密化はほとんど進行せず、安定性を有する水素分離膜の作製が可能であると考えられる。なお、水蒸気分圧が４００ｋＰａ実験の終了間際のヘリウム透過の活性化エネルギーは、１７．８ｋＪ／ｍｏｌであった。
【０１２４】
なお、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１２５】
本発明の気体分離膜の製造方法により得られる気体分離膜は、気体透過係数及び気体選択性が高いから、ヘリウムや水素等を分離・精製する用途に用いることができる。
【図面の簡単な説明】
【０１２６】
【図１】気体分離の原理を説明するためのシリカ膜により構成された気体分離膜の模式図である。
【図２】本発明の気体分離膜の概略構造を示す模式図である。
【図３】本発明の気体分離膜の構造を示す図である。
【図４】本発明の実施例１において用いたセラミック基材を構成するシリカ−ジルコニア膜の細孔径分布の例を示すグラフである。
【図５】本発明の実施例１である気体分離膜の純ガス透過性の測定に用いたガス透過・分離装置の概略を示す概略図である。
【図６】実施例１の気体分離膜について、純ガス（Ｈｅ、Ｎ２、ＣＨ４）透過特性を測定した結果を示すグラフである。
【図７】実施例１の気体分離膜を用いて、３００℃におけるＨｅ／ＣＨ４混合ガス分離を行った結果を示すグラフである。
【図８】実施例１の気体分離膜を用いて、露点２５℃のＨｅ／Ｈ２Ｏ、Ｎ２／Ｈ２Ｏ混合ガスの透過試験を行った結果を示すグラフである。
【図９】５００℃・水蒸気分圧７０ｋＰａの高温水蒸気中に放置した場合の、放置時間の経過に伴う、実施例２の気体分離膜の透過係数の変化を示すグラフである。
【図１０】本実施例２の気体分離膜のＨｅ及びＮ２の透過係数の温度依存性を示すグラフである。
【図１１】本実施例３の気体分離膜のＨｅ、Ｈ２、Ｎ２及びＣＨ４の透過係数の温度依存性を示すグラフである。
【図１２】本実施例４の気体分離膜の高温安定性並びにＨｅ、Ｈ２、及びＮ２の透過係数の経時変化、さらにＨｅとＮ２との透過係数比及びＨ２とＮ２との透過係数比を調べた図である。
【図１３】本実施例４の気体分離膜のＨｅ、Ｈ２、Ｎ２の高温状態（３００〜５００℃）での温度依存性を示すグラフである。
【符号の説明】
【０１２７】
３    多孔性セラミック基材
４    シリカ−ジルコニア層
５    シリカ金属複合層
【図１】
2005305425.tif 000008
【図２】
2005305425.tif 000009
【図４】
2005305425.tif 000010
【図５】
2005305425.tif 000011
【図６】
2005305425.tif 000012
【図７】
2005305425.tif 000013
【図８】
2005305425.tif 000014
【図９】
2005305425.tif 000015
【図１０】
2005305425.tif 000016
【図１１】
2005305425.tif 000017
【図１２】
2005305425.tif 000018
【図１３】
2005305425.tif 000019
【図３】
2005305425.tif 000020